(57)【要約】【課題】掛け布団の充填材に羽毛と高吸湿発熱性繊維とを併用し、かつ側生地を使い分けることより、高吸湿発熱性繊維で汗を吸湿し、熱に置換して湿度を下げる一方、上記の熱の発散を羽毛で防いで爽やかな保温性を得る。【解決手段】掛け布団１０の充填材層を人体側の下部層１２および反対側の上部層１４の２層に分け、下部層１２の充填材に高吸湿発熱性繊維と合繊綿を混合して用い、上部層１４の充填材に羽毛を用い、下部層１２の下面を覆う裏地１１として透湿性の高通気性布帛を用い、上部層１４の上面を覆う表地１５として上記羽毛の吹出しが生じない高密度織物を用い、上記の下部層１２および上部層１４を区画する中地１３として、上記羽毛の吹出しがほとんど無く、通気性が上記の裏地１１と表地１５の中間の軽量中密度織物を用いる。【選択図】  図１
2005348845.tif 000002
【特許請求の範囲】
【請求項１】
掛け布団の充填材層が人体側の下部層および反対側の上部層の２層からなり、下部層の充填材が高吸湿発熱性繊維と通常布団綿との混合綿からなり、上部層の充填材が羽毛からなり、下部層の下面を覆う裏地が透湿性の高通気性布帛で形成され、上部層の上面を覆う表地が上記羽毛の吹出しが生じない高密度織物で形成され、上記の下部層および上部層を区画する中地が、上記羽毛の吹出しがほとんど無く、通気性が上記の裏地と表地の中間の軽量中密度織物で形成されていることを特徴とする掛け布団。
【請求項２】
下部層の充填材が高吸湿発熱性のポリアクリレート系繊維もしくは高吸湿発熱性の改質羊毛繊維とシリコーン樹脂で加工した中空ポリエステル繊維との混合物である請求項１記載の掛け布団。
【請求項３】
裏地を構成する高通気性布帛が多層構造の編地からなり、その片側層が吸湿性の天然繊維を含有する吸湿性糸で形成され、他側層が透湿性の合成繊維からなる透湿性糸で形成され、上記の吸湿性糸からなる片側層が肌側を向くように取付けられた請求項１または２に記載の掛け布団。
【請求項４】
裏地の高通気性布帛が通気度３０〜１００cc／cm2／秒、目付け量２００〜４００ｇ／m2の編地からなり、表地の高密度織物が通気度０．５〜３cc／cm2／秒、目付け量９０〜１５０ｇ／m2の織物からなり、中地の軽量中密度織物が通気度２〜５cc／cm2／秒、目付け量４０〜９０ｇ／m2の織物からなる請求項３に記載の掛け布団。
【発明の詳細な説明】
【技術分野】
【０００１】
この発明は、寝具用の掛け布団に関するものである。
【背景技術】
【０００２】
寝具用の掛け布団として、その充填材に綿と羽毛とを併用したものが知られている。例えば、下記の特許文献１には、掛け布団の全体を方形の額縁部と、その内側の中央部とに区分し、中央部には羽毛と綿とを充填し、その際に羽毛が大部分を占め、この羽毛部分の上面を薄い綿の層で覆うように充填し、一方、上記の額縁部中、左右の側縁部には綿のみを充填し、前後の縁部には羽毛と綿とを、羽毛からなる中間層を綿で包むように充填し、もって比較的重量のある綿を額縁部に充填することで掛け布団の安定性を向上し、中央部の上面を綿の層で覆うことにより、羽毛部分に重量を加え、安定性と保温性を向上すること等が開示されている。
【特許文献１】特開平５−１１１４２０号公報
【０００３】
しかしながら、上記の羽毛と綿を併用した掛け布団は、中央部の羽毛部分に重い綿を重ねているので、下層の羽毛部分が上から圧縮されて羽毛部分に含まれる空気量が減少し、そのため保温性が低下し、また羽毛が吹き出すのを防ぐために通気性の低い側生地を使用しているため、人体から睡眠中に発する汗が逃げ難く、湿気で蒸れる結果となり、また綿と羽毛の間に中仕切りがなく、綿と羽毛が直接積層されるため、使用中に綿と羽毛が混じり合い、羽毛の特性が失われるという問題があった。
【０００４】
また、下記の特許文献２には、寝袋の発明に関し、表面シートと裏面シートとの間に中綿として動物性繊維以外の吸放湿吸水発熱性繊維素材と綿、羽毛もしくは合成繊維綿とを積層して充填することが記載されている。しかしながら、この場合は、寝袋であるため、表面シートおよび裏面シートの双方に高密度の織物を用いるため、上記特許文献１と同様に汗が逃げ難く、蒸れ易く、かつ吸放湿吸水発熱性繊維素材と羽毛と間に中仕切りが存在しないため、使用中に吸放湿吸水発熱性繊維素材と羽毛が混じり合い、羽毛の特性が失われるという問題があった。
【特許文献２】特開平８−５６７９７号公報
【発明の開示】
【発明が解決しようとする課題】
【０００５】
この発明は、掛け布団の充填材に羽毛と高い吸湿性の吸湿発熱性繊維とを併用し、かつ側生地を使い分けることより、上記の吸湿発熱性繊維で汗を吸湿し、熱に置換して湿度を下げる一方、上記の熱の発散を羽毛で防いで爽やかな保温性を得るものである。
【課題を解決するための手段】
【０００６】
この発明では、掛け布団の充填材層を人体側の下部層および反対側の上部層の２層に分け、下部層の充填材に高吸湿発熱性繊維と通常布団綿とを混合して用い、上部層の充填材に羽毛を用いる。そして、下部層の下面を覆う裏地として透湿性の高通気性布帛を用い、上部層の上面を覆う表地として上記羽毛の吹出しが生じない高密度織物を用いる。また、上記の下部層および上部層を区画する中地として、上記羽毛の吹出しがほとんど無く、通気性が上記の裏地と表地の中間の軽量中密度織物を用いる。
【０００７】
この発明で用いる高吸湿発熱性繊維は、通常のレーヨンや羊毛繊維よりも高い吸放湿性を備え、好ましくは温度２０℃、ＲＨ６５％の条件下で吸湿率が２０％以上で、吸湿時に吸着熱を発生する性質を備えた繊維であり、前記特許文献２に記載された吸放湿吸水発熱性繊維と同様のものであって、親水性に改質されたポリアクリレート系繊維（東洋紡績株式会社製、商品名「モイスケア」、吸湿率４０％）が例示される。また、通常の羊毛繊維を改質してその吸湿性を更に向上させ、吸湿時に吸着熱を発生させるようにした高吸湿発熱性ウール（東洋紡績株式会社製、商品名「オメガウール」、吸湿率２５％）の使用も可能である。
【０００８】
この発明の掛け布団は、充填材層が下部層と上部層の２層に分けられ、人体側の下部層の充填材に上記の高吸湿発熱性繊維と通常布団綿、例えば合繊綿や羊毛綿等との混合物が使用され、その下面を被覆する裏地に透湿性の高通気性布帛が使用されているので、この下部層が吸湿層を形成し、就寝時の人体から発生する汗が素早く裏地を通過して下部層の充填材である高吸湿発熱性繊維に吸収され、この下部層が環境湿度の変化に応じて吸放湿（呼吸）を繰り返し、吸湿時には吸着熱を発生して掛け布団の内側温度を高くし、湿度を低下させる。しかも、下部層に高吸湿発熱性繊維と通常布団綿との混合物が使用されるので、高吸湿発熱性繊維のフェルト化が防止され、透湿性が良好に維持される。
【０００９】
そして、上記下部層の上面は、中地を介して上部層の羽毛に接しており、この中地が上記の裏地と表地の中間の通気性を備えた軽量中密度織物で形成されているため、下部層で得られた暖かく、爽やかな空気が上部層の充填材である羽毛に円滑に移行する。この上部層の上面を覆う表地は、羽毛の吹出しを防ぐ高密度織物で形成され、下部層との間の中地も上記羽毛の吹出しがほとんど無く、通気性が上記の裏地と表地の中間の軽量中密度織物で形成されるため、上部層に充填された羽毛の保温性が損なわれることはなく、また羽毛が上部層から吹出すことも少なく、そのため羽毛が下部層の高吸湿発熱性繊維と混合することもない。
【００１０】
上記の高吸湿発熱性繊維と混合する通常布団綿は、合繊綿、特にシリコーン樹脂で加工した中空ポリエステル繊維が好ましい。そして、高吸湿発熱性繊維と上記のシリコーン樹脂で加工した中空ポリエステル繊維とを混合して用いることにより、下部層のフェルト化防止が一層有効に行なわれ、かつ保温性および透湿性がさらに向上する。そして、その混合率は、下部層全量の２０〜５０重量％が好ましく、２０重量％未満では高吸湿発熱性繊維の効果が得られず、５０重量％超ではフェルト化が発生し易くなり、保温性および透湿性が不十分となる。また、下部層全体の目付け量は、１５０〜３５０ｇ／ｍ2が好ましい。なお、上記の高吸湿発熱性繊維は、前記の親水性に改質されたポリアクリレート系繊維が吸湿率の大きい点で特に好ましい。
【００１１】
一方、上部層の充填材には前記の羽毛が用いられるが、この羽毛の目付け量は、１５０〜３５０ｇ／ｍ2が好ましい。そして、この羽毛中に占めるダウンの比率は８０％以上が好ましい。
【００１２】
前記の裏地を構成する透湿性の高通気性布帛は、特に２層以上の多層構造の編地で形成し、その片側層を、吸湿性の天然繊維を含有する吸湿性糸で形成し、他側層を、透湿性の合成繊維からなる透湿性糸で形成し、上記の吸湿性糸からなる片側層が肌側を向くように取付けて用いることが好ましく、これによって人体から発生する汗を充填材側へ迅速に移行させることができ、かつソフトな風合いが得られる。なお、この裏地の通気度は３０〜１００cc／cm2／秒が好ましく、この通気度が３０cc／cm2／秒未満では水分移行性が低くなり、反対に１００cc／cm2／秒を超えると、下部層の充填材が漏れ易くなる。また、目付け量は２００〜４００ｇ／m2が好ましく、２００ｇ／m2未満では充填材が吹き出し易くなり、反対に４００ｇ／m2超えると布団が重くなる。
【００１３】
また、表地を構成する高密度織物は、羽毛の吹出しを防ぐことができ、かつ暖かい空気を逃がさない気密性に優れた織物であり、天然繊維、合成繊維または天然繊維と合成繊維の複合繊維を用い、製織により作られる。この表地の通気度は、０．５〜３cc／cm2／秒が好ましい。通気度が０．５cc／cm2／秒未満では、空気が膨張したとき布団が風船状に膨らんで肌沿いが悪くなり、反対に３cc／cm2／秒を超えると、羽毛が吹出し易くなる。また、目付け量は９０〜１５０ｇ／m2が好ましく、９０ｇ／m2未満では羽毛の吹出しが生じ、反対に１５０ｇ／m2超えると生地ががさつく結果になる。
【００１４】
また、前記の中地を構成する中通気性織物は、羽毛の吹出しがほとんど無く、かつ通気性が上記の裏地と表地の中間程度の織物である。その通気度は２〜５cc／cm2／秒が好ましく、通気度が２cc／cm2／秒未満では湿気の移行が不足し、反対に５cc／cm2／秒を超えると、羽毛の吹出しが生じる。また、目付け量は４０〜９０ｇ／m2が好ましく、目付け量が４０ｇ／m2未満では羽毛の羽軸で破れやすくなり、反対に９０ｇ／m2を超えると湿気の移行が不十分となる。
【００１５】
上記の中地を構成する中通気性織物の下面には、前記の裏地と同程度の通気性を有し、かつ上記裏地の他側層と同様の透湿性を有する合成繊維製の薄地布帛を重ね、上記の中通気性織物を上部層の裏地とし、上記の透湿性を有する合成繊維製薄地布帛を前記下部層の表地として上下２枚の布団を形成し、この２枚の布団を結合して掛け布団とすることができる。この場合は、前記の表地、上部層および中通気性織物からなる上布団と、上記の薄地布帛、前記の下部層および裏地からなる下布団とを個別に縫製することができる。
【００１６】
なお、この発明において、前記の下部層および上部層には、それぞれ常法によりキルティングを施すことができるが、このキルティングは、上部層および下部層の充填材を詰めたのち、表地、中地および裏地を直接縫合する叩きキルトでもよく、また充填材を詰める前に表地と中地間および中地と裏地間にそれぞれマチテープを縦横の衝立状に縫着する立体マチキルトでもよく、この立体マチキルトの場合は、キルティング後の各升目に充填材が吹き込まれる。また、下部層を叩きキルトとし、上部層を立体マチキルトとすることもできる。
【発明の効果】
【００１７】
この発明に係る掛け布団は、就寝時の人体から発生する汗が裏地を迅速に通過して下部層の高吸湿発熱性繊維に吸収され、その吸湿により吸着熱を発生して掛け布団の内側温度を高くし、湿度を低下させる。しかも、高吸湿発熱性繊維と合繊綿の混合物が使用されるので、高吸湿発熱性繊維のフェルト化が防止され、透湿性が良好に維持される。そして、下部層で得られた暖かく、爽やかな空気が上部層の羽毛に移行し、掛け布団としての保温性が向上する。しかも、羽毛が上部層から吹き出すことがないため、保温性が低下することはなく、かつ羽毛が下部層の高吸湿発熱性繊維と混合することもない。
【００１８】
特に、請求項２に係る発明は、下部層のフェルト化が一層良好に防止され、かつ保温性と透湿性が向上する。また、請求項３に係る発明は、裏地の透湿性に優れる。また、請求項４に係る発明は、暖かく、爽やかで保温性に優れた掛け布団が容易に得られる。
【発明を実施するための最良の形態】
【００１９】
実施形態１
図１に示す掛け布団１０において、１１は裏地、１２は充填材の下部層、１３は中地、１４は充填材の上部層、１５は表地であり、裏地１１、中地１３および表地１５は、周縁部に沿う縫合線１６によって一体化されている。また、裏地１１と中地１３とは、下部層１２の充填後に行なった叩きキルトの縫い目１７によって縦横の升目状に縫合され、中地１３と表地１５との間は、マチテープ１８により縦横の升目状に区切られている。なお、このマチテープ１８は、下縁が中地１３に、上縁が表地１５にそれぞれ縫着されている。
【００２０】
上記の裏地１１は、２層構造を有する透湿性の高通気性編地で形成される。すなわち、吸湿性に優れた綿糸等の天然繊維糸が片面を形成し、透湿性に優れたポリエステル繊維糸等の合成繊維糸が他面を形成する両面組織の緯編地または経編地であって、通気度が３０〜１００cc／cm2／秒、目付け量が２００〜４００ｇ／m2の両面編地を用意し、この両面編地の天然繊維糸からなる片面が肌側を向くように用いられる。
【００２１】
また、前記の表地１５は、比較的細い綿糸またはポリエステル／綿混紡糸を経糸および緯糸に用いて製織された緻密な高密度織物である。すなわち、通気度が０．５〜３cc／cm2／秒に設定され、目付け量が９０〜１５０ｇ／m2に設定される。
【００２２】
また、前記の中地１３は、比較的細い合成繊維のマルチフィラメント糸、例えばポリエステルマルチフィラメント糸を用い、上記の表地よりも通気度が若干高めに、また目付け量が低く製織される。すなわち、通気度は２〜５cc／cm2／秒に設定され、目付け量は４０〜９０ｇ／m2に設定される。
【００２３】
上記の裏地１１、中地１３および表地１５は、それぞれ所定の寸法に裁断される。そして、裏地１１と中地１３とが袋状に縫合され、その内側に下部層１２用として高吸湿発熱性のポリアクリレート系繊維とシリコーン樹脂で加工した中空ポリエステル繊維との混合物が充填され、袋の口が閉じられ、裏地１１および中地１３が叩きキルトの縫い目１７によって縫合され、同時に充填材の下部層１２が升目状に仕切られる。なお、上記のポリアクリレート系繊維と中空ポリエステル繊維との重量混合比は、２０／８０〜５０／５０に設定され、目付け量は、１５０〜３５０ｇ／ｍ2に設定される。
【００２４】
他方、表地１５は、合繊繊織物からなる幅３０〜８０ｍｍのマチテープ１８で中地１３と連結され、しかるのち表地１５、中地１３および裏地１１の周縁が縫合される。そして、上記の中地１３と表地１５との間に上記のマチテープ１８で形成された各升目に羽毛が充填されて上部層１４が形成される。この上部層１４の羽毛は、ダウンを主体とし、フェザー含有量が１５重量％未満のもので、目付け量は１５０〜３５０ｇ／ｍ2に設定される。
【００２５】
実施形態２
図２において、２１は下布団、３１は上布団である。下布団２１は、表地２４と裏地２２の間に充填材２３を充填し、叩きキルトを施したものであり、２５は叩きキルトの縫い目を示す。また、上布団３１は表地３４、充填材３３、裏地３２およびマチテープ３５からなり、この上布団３１を上記の下布団２１に重ね、周縁を縫合するか、または両者の対向面の複数箇所をタッチファスナーやホック等で接合することにより、１枚の掛け布団に形成される。
【００２６】
この場合、下布団２１の表地２４にはポリエステル等の合成繊維からなる通気度１０〜２０cc／cm2／秒、目付け量２０〜５０ｇ／m2の目が粗い不織布が用いられるが、裏地２２および充填材２３は、それぞれ前記実施形態１の裏地１１および下部層１２と同じものが用いられる。また、上布団３１の表地３４、充填材３３、裏地３２およびマチテープ３５は、それぞれ前記実施形態１の表地１５、上部層１４、中地１３およびマチテープ１８と同じものが用いられる。
【実施例】
【００２７】
実施例１
前記実施形態１の掛け布団１０を試作した。裏地１１として、綿糸(４０番手)とポリエステルマルチフィラメント糸（５０デニール）スムースとからなる両面編地を用意した。通気度は７０cc／cm2／秒、目付け量は３２０ｇ／m2であった。また、表地１５として、経糸および緯糸に綿糸（８０番手）を用い、経糸密度が２１０本／インチ、緯糸密度が１９５本／インチ、通気度が１．５cc／cm2／秒、目付け量が１２０ｇ／m2の織物を用意した。また、中地１３として、ポリエステルマルチフィラメント糸（５０デニール）を経糸および緯糸に用い、経糸密度が１６４本／インチ、緯糸密度が１２０本／インチ、通気度が３cc／cm2／秒、目付け量が６０ｇ／m2の織物を用意した。
【００２８】
上記の裏地１１と中地１３とで袋を形成し、その間に高吸湿発熱性のポリアクリレート系繊維（東洋紡績株式会社製、商品名「モイスケア」、繊度２．２デニール）およびシリコーン樹脂で加工したポリエステル中空繊維（東洋紡績株式会社製、商品名「コンフォロフト」、繊度６デニール、中空率３０％）の混合綿（混合比４／６）を充填（目付け量２００ｇ／ｍ2）し、しかるのち裏地１１と中地１３を叩きキルトで接合した。また、また中地１３と表地１５とを幅５ｃｍのマチテープ１８で接合して立体マチキルトを形成し、裏地１１、中地１３および表地１５を重ねて周縁を縫合し、中地１３と表地１５間の各升目に羽毛（ダウンとフェザーの８５／１５混合物）を充填（目付け量２５０ｇ／ｍ2）した。
【００２９】
実施例２
上記の実施例１において、下部層１２の高吸湿発熱性ポリアクリレート系繊維（東洋紡績株式会社製、商品名「モイスケア」、繊度２．２デニール）の代わりに、ウールを改質してその吸湿発熱機能を高めて得られた改質ウール（東洋紡績株式会社製、商品名「オメガウール」）を用い、この改質ウールと実施例１のポリエステル中空繊維とを５０／５０の混合比で下部層１２に使用し、その他は実施例１と同様にして実施例２の掛け布団を試作した。
【００３０】
比較例１
上記の実施例１において、その中地１３として綿糸（８０番手）からなる経糸密度２１０本／インチ、緯糸密度１９５本／インチ、通気度１．５cc／cm2／秒、目付け量が１３０ｇ／m2の高密度織物を用い、その他は実施例１と同様にして比較例１の掛け布団を試作した。
【００３１】
比較例２
綿糸（８０番手）を経糸および緯糸に用い、経糸密度２１０本／インチ、緯糸密度１９５本／インチ、通気度１．５cc／cm2／秒、目付け量が１２０ｇ／m2の高密度織物を製織し、この織物を表地および裏地に用い、この表地と裏地の間に羽毛（ダウンとフェザーの８５／１５混合物）を目付け量４５０ｇ／ｍ2で充填し、その他は実施例１と同様にして比較例２の掛け布団を製作した。
【００３２】
上記の実施例１、２および比較例１、２の掛け布団について、その性能をＡＳＴＭ型保温性能試験によって比較した。すなわち、冬場を想定し、室温１０℃、ＲＨ６５％の室内において、台上に温度３６℃の熱板（面積１０×１０ｃｍ）を置き、この熱板上面に水で湿らせた水分率２００％の濾紙を貼付け、その２ｃｍ上方に離れた高さに試料の掛け布団を、その裏地が下を向くように支持し、この掛け布団の表地上の温湿度変化を上記熱板の真上で測定し、下記表１の結果を得た。
【００３３】
【表１】
2005348845.tif 000003
【００３４】
上記の表１に示されるように、羽毛と高吸湿発熱性繊維を併用した実施例１、２および比較例１は、時間の経過と共に布団内温度が上昇し、６０分後には羽毛のみの比較例２との差が約１℃となり、かつ湿度の上昇が少なく、その差は、実施例１が１３％、実施例２が１１％、比較例１が４％であった。そして、中地に通気性織物を用いた実施例１、２は、湿度の上昇が、中地に高密度織物を使用した比較例１よりも小さく、６０分後の差は、実施例１が７％、実施例２が５％であった。
【図面の簡単な説明】
【００３５】
【図１】実施形態１の断面図である。
【図２】実施形態２の断面図である。
【符号の説明】
【００３６】
１０：布団
１１：裏地
１２：下部層
１３：中地
１４：上部層
１５：表地
１６：縫合線
１７：叩きキルトの縫合部
１８：立体キルト用マチテープ
２１：下布団、３１：上布団
２２、３２：裏地
２３：充填材（下部層）
３３：充填材（上部層）
２４、３４：表地
２５：叩きキルトの縫合部
３５：立体キルト用マチテープ
【図１】
2005348845.tif 000004
【図２】
2005348845.tif 000005